(57)【要約】      （修正有）【課題】小型で大容量の積層セラミック電子部品の効率良い製造方法を提供する。【解決手段】複数のセラミックグリーンシート３１と、複数の内部電極パターン３２とを交互に積層する積層シート作製工程と、第１の切断線３３に沿って、積層方向に直交する第１主面から上記積層シートの少なくとも一部を切断することによって、第１の切断線３３に沿った隙間を形成するとともに、切断側面に未焼成の状態にある複数の内部電極を露出させる工程と、切断後の上記積層シートの第１主面に、樹脂成分と無機化合物粒子とを含有する樹脂組成物を配置して加熱圧着することによって、上記第１主面に未焼成の保護層４１を形成するとともに、上記隙間に上記樹脂組成物が流れ込み、上記切断側面にも上記未焼成の保護層４１が形成されたマザーブロック３６を得る工程と、マザーブロック３６を第１の切断線３３に直交する第２の切断線３４に沿って切断する工程を有する。【選択図】図９
2019009265.tif 000002
【特許請求の範囲】
【請求項１】
積層された複数のセラミックグリーンシートと、前記セラミックグリーンシート間の複数の界面に沿ってそれぞれ配置された内部電極パターンとを含み、積層方向に相対する第１の主面及び第２の主面を有する、積層シートを作製する工程と、
第１方向の第１の切断線に沿って前記第１の主面から前記積層シートの少なくとも一部を切断することによって、前記第１の切断線に沿った隙間を形成するとともに、前記第１の切断線に沿う切断によって現れた切断側面に、未焼成の状態にある複数の内部電極を露出させる工程と、
切断後の前記積層シートの前記第１の主面に、樹脂成分と無機化合物粒子とを含有する樹脂組成物を配置して加熱圧着することによって、前記第１の主面に未焼成の保護層が形成されるとともに、前記第１の切断線に沿った前記隙間に前記樹脂組成物が流れ込み、前記切断側面にも前記未焼成の保護層が形成された、マザーブロックを得る工程と、
前記マザーブロックを、前記第１方向の第２の切断線、及び、前記第１方向に直交する第２方向の第３の切断線に沿って切断することによって、未焼成の状態にある複数のセラミック層と複数の内部電極とをもって構成された積層構造を有し、かつ、前記第２の切断線に沿う切断によって現れた切断側面が前記未焼成の保護層で構成された、複数のグリーンチップを得る工程と、を備えることを特徴とする積層セラミック電子部品の製造方法。
【請求項２】
前記樹脂組成物の前記樹脂成分の融点又はガラス転移温度が１００℃未満である請求項１に記載の積層セラミック電子部品の製造方法。
【請求項３】
前記樹脂組成物の前記樹脂成分が、エチレン−酢酸ビニル共重合体、エチレン−アクリル酸メチル共重合体、エチレン−メタクリル酸メチル共重合体、エチレン−アクリル酸エチル共重合体、塩化ビニル−酢酸ビニル共重合体、エチレン−アクリル酸共重合体及びエチレン−メタクリル酸共重合体からなる群から選択される少なくとも１種のエチレン系共重合体を含む請求項１又は２に記載の積層セラミック電子部品の製造方法。
【請求項４】
前記無機化合物粒子が、Ｂａ、Ｃａ、Ｓｒ及びＰｂのうち少なくとも１種と、Ｔｉ、Ｚｒ及びＨｆのうち少なくとも１種とを含有するペロブスカイト型磁器組成物を含む請求項１〜３のいずれか１項に記載の積層セラミック電子部品の製造方法。
【請求項５】
前記樹脂組成物中の前記無機化合物粒子の含有量が、４０体積％以上、７０体積％以下である請求項１〜４のいずれか１項に記載の積層セラミック電子部品の製造方法。
【請求項６】
前記樹脂組成物は、振動周波数１０Ｈｚで測定した動的粘弾性測定において、８０℃における貯蔵弾性率が１．０×１０８Ｐａ以下である請求項１〜５のいずれか１項に記載の積層セラミック電子部品の製造方法。
【請求項７】
前記第１の主面に形成される前記未焼成の保護層の厚さが、１μｍ以上、１００００μｍ以下である請求項１〜６のいずれか１項に記載の積層セラミック電子部品の製造方法。
【請求項８】
積層方向に配置された複数のセラミック層と複数の内部電極とを含み、前記積層方向に相対する第１の主面及び第２の主面と、前記積層方向に直交する幅方向に相対する第１の側面及び第２の側面と、前記積層方向及び前記幅方向に直交する長さ方向に相対する第１の端面及び第２の端面とを有する部品本体と、
前記部品本体の前記第１の端面に設けられた第１の外部電極と、
前記部品本体の前記第２の端面に設けられた第２の外部電極と、を備えた積層セラミック電子部品であって、
前記部品本体の前記第１の側面及び前記第２の側面を構成するセラミックは、前記部品本体の前記第１の主面を構成するセラミックと同一の組成であり、前記部品本体の前記第２の主面を構成するセラミックと異なる組成であることを特徴とする積層セラミック電子部品。
【発明の詳細な説明】
【技術分野】
【０００１】
本発明は、積層セラミック電子部品の製造方法、及び、積層セラミック電子部品に関する。
【背景技術】
【０００２】
積層セラミックコンデンサは、酸化チタンやチタン酸バリウム等の誘電体層と内部電極層とを多数積み重ねたチップタイプのセラミックコンデンサである。積層セラミックコンデンサは、セラミックが持つ優れた高周波特性等のメリットを活かしながら、小型で大容量を実現できるため、電子回路の広い範囲で用いられている。
【０００３】
積層セラミックコンデンサは、例えば、次のような方法で製造される。まず、セラミックグリーンシートの表面に内部電極となる導電性ペーストをスクリーン印刷等により塗布したものを交互に複数枚積み重ね、加熱圧着して積層シートを形成する。次に、該積層シートを裁断し、チップ化された積層体を形成する。該積層体を焼成した後、端子電極を形成することにより、積層セラミックコンデンサが得られる（例えば、特許文献１参照）。
【先行技術文献】
【特許文献】
【０００４】
【特許文献１】国際公開第２０１７／０７３６２１号
【発明の概要】
【発明が解決しようとする課題】
【０００５】
小型で大容量の積層セラミックコンデンサを実現するためには、セラミックグリーンシート上を占有する内部電極の有効面積、つまり、互いに対向する内部電極の面積を大きくすることが有効である。
【０００６】
しかしながら、特許文献１に記載の方法においては、内部電極の印刷ずれや積層ずれを考慮して、切断のためのマージンを大きく確保する必要がある。そのため、小型で大容量の積層セラミック電子部品を製造するには不利である。
【０００７】
本発明は上記の問題を解決するためになされたものであり、小型で大容量の積層セラミック電子部品を効率良く製造することができる積層セラミック電子部品の製造方法を提供することを目的とする。本発明はまた、上記方法により得られる積層セラミック電子部品を提供することを目的とする。
【課題を解決するための手段】
【０００８】
本発明の積層セラミック電子部品の製造方法は、積層された複数のセラミックグリーンシートと、上記セラミックグリーンシート間の複数の界面に沿ってそれぞれ配置された内部電極パターンとを含み、積層方向に相対する第１の主面及び第２の主面を有する、積層シートを作製する工程と、第１方向の第１の切断線に沿って上記第１の主面から上記積層シートの少なくとも一部を切断することによって、上記第１の切断線に沿った隙間を形成するとともに、上記第１の切断線に沿う切断によって現れた切断側面に、未焼成の状態にある複数の内部電極を露出させる工程と、切断後の上記積層シートの上記第１の主面に、樹脂成分と無機化合物粒子とを含有する樹脂組成物を配置して加熱圧着することによって、上記第１の主面に未焼成の保護層が形成されるとともに、上記第１の切断線に沿った上記隙間に上記樹脂組成物が流れ込み、上記切断側面にも上記未焼成の保護層が形成された、マザーブロックを得る工程と、上記マザーブロックを、上記第１方向の第２の切断線、及び、上記第１方向に直交する第２方向の第３の切断線に沿って切断することによって、未焼成の状態にある複数のセラミック層と複数の内部電極とをもって構成された積層構造を有し、かつ、上記第２の切断線に沿う切断によって現れた切断側面が上記未焼成の保護層で構成された、複数のグリーンチップを得る工程と、を備えることを特徴とする。
【０００９】
本発明の積層セラミック電子部品の製造方法においては、上記樹脂組成物の上記樹脂成分の融点又はガラス転移温度が１００℃未満であることが好ましい。
【００１０】
本発明の積層セラミック電子部品の製造方法においては、上記樹脂組成物の上記樹脂成分が、エチレン−酢酸ビニル共重合体、エチレン−アクリル酸メチル共重合体、エチレン−メタクリル酸メチル共重合体、エチレン−アクリル酸エチル共重合体、塩化ビニル−酢酸ビニル共重合体、エチレン−アクリル酸共重合体及びエチレン−メタクリル酸共重合体からなる群から選択される少なくとも１種のエチレン系共重合体を含むことが好ましい。
【００１１】
本発明の積層セラミック電子部品の製造方法においては、上記無機化合物粒子が、Ｂａ、Ｃａ、Ｓｒ及びＰｂのうち少なくとも１種と、Ｔｉ、Ｚｒ及びＨｆのうち少なくとも１種とを含有するペロブスカイト型磁器組成物を含むことが好ましい。
【００１２】
本発明の積層セラミック電子部品の製造方法においては、上記樹脂組成物中の上記無機化合物粒子の含有量が、４０体積％以上、７０体積％以下であることが好ましい。
【００１３】
本発明の積層セラミック電子部品の製造方法において、上記樹脂組成物は、振動周波数１０Ｈｚで測定した動的粘弾性測定において、８０℃における貯蔵弾性率が１．０×１０８Ｐａ以下であることが好ましい。
【００１４】
本発明の積層セラミック電子部品の製造方法においては、上記第１の主面に形成される上記未焼成の保護層の厚さが、１μｍ以上、１００００μｍ以下であることが好ましい。
【００１５】
本発明の積層セラミック電子部品は、積層方向に配置された複数のセラミック層と複数の内部電極とを含み、上記積層方向に相対する第１の主面及び第２の主面と、上記積層方向に直交する幅方向に相対する第１の側面及び第２の側面と、上記積層方向及び上記幅方向に直交する長さ方向に相対する第１の端面及び第２の端面とを有する部品本体と、上記部品本体の上記第１の端面に設けられた第１の外部電極と、上記部品本体の上記第２の端面に設けられた第２の外部電極と、を備えた積層セラミック電子部品であって、上記部品本体の上記第１の側面及び上記第２の側面を構成するセラミックは、上記部品本体の上記第１の主面を構成するセラミックと同一の組成であり、上記部品本体の上記第２の主面を構成するセラミックと異なる組成であることを特徴とする。
【発明の効果】
【００１６】
本発明によれば、小型で大容量の積層セラミック電子部品を効率良く製造することができる。
【図面の簡単な説明】
【００１７】
【図１】図１は、本発明の積層セラミック電子部品の製造方法によって得られる積層セラミックコンデンサの一例を模式的に示す斜視図である。
【図２】図２は、図１に示す積層セラミックコンデンサのＩＩ−ＩＩ線断面図である。
【図３】図３は、図１に示す積層セラミックコンデンサのＩＩＩ−ＩＩＩ線断面図である。
【図４】図４は、内部電極パターンが形成されたセラミックグリーンシートの一例を模式的に示す平面図である。
【図５】図５（ａ）は、セラミックグリーンシートを積層する方法の一例を模式的に示す斜視図である。図５（ｂ）及び図５（ｃ）は、セラミックグリーンシートを積層する方法の一例を模式的に示す平面図である。
【図６】図６は、積層シートの一例を模式的に示す斜視図である。
【図７】図７は、切断された後の積層シートの一例を模式的に示す斜視図である。
【図８】図８（ａ）は、未焼成の保護層が形成された積層シートの一例を模式的に示す斜視図であり、図８（ｂ）は、マザーブロックの一例を模式的に示す斜視図である。
【図９】図９は、切断された後のマザーブロックの一例を模式的に示す斜視図である。
【発明を実施するための形態】
【００１８】
以下、本発明の積層セラミック電子部品の製造方法について説明する。
しかしながら、本発明は、以下の構成に限定されるものではなく、本発明の要旨を変更しない範囲において適宜変更して適用することができる。なお、以下において記載する個々の望ましい構成を２つ以上組み合わせたものもまた本発明である。
【００１９】
本発明の積層セラミック電子部品の製造方法の一実施形態として、積層セラミックコンデンサの製造方法を例にとって説明する。なお、本発明の製造方法は、積層セラミックコンデンサ以外の積層セラミック電子部品にも適用することができる。
【００２０】
まず、本発明の積層セラミック電子部品の製造方法によって得られる積層セラミックコンデンサについて説明する。
図１は、本発明の積層セラミック電子部品の製造方法によって得られる積層セラミックコンデンサの一例を模式的に示す斜視図である。図２は、図１に示す積層セラミックコンデンサのＩＩ−ＩＩ線断面図である。図３は、図１に示す積層セラミックコンデンサのＩＩＩ−ＩＩＩ線断面図である。
【００２１】
本明細書においては、積層セラミックコンデンサの積層方向、幅方向、長さ方向を、図１、図２及び図３に示す積層セラミックコンデンサ１１においてそれぞれ矢印Ｔ、Ｗ、Ｌで定める方向とする。ここで、積層方向と幅方向と長さ方向とは互いに直交する。積層方向は、複数のセラミック層２１と複数対の内部電極２２及び２３とが積み上げられていく方向である。
【００２２】
図１に示す積層セラミックコンデンサ１１は、部品本体１２を備えている。図１、図２及び図３に示すように、部品本体１２は、直方体状又は略直方体状をなしており、積層方向Ｔに相対する第１の主面１３及び第２の主面１４と、積層方向Ｔに直交する幅方向Ｗに相対する第１の側面１５及び第２の側面１６と、積層方向Ｔ及び幅方向Ｗに直交する長さ方向Ｌに相対する第１の端面１７及び第２の端面１８とを有している。
【００２３】
図２及び図３に示すように、部品本体１２は、第１の主面１３及び第２の主面１４の方向に延びかつ第１の主面１３及び第２の主面１４に直交する方向に積層された複数のセラミック層２１と、セラミック層２１間の界面に沿って形成された複数対の内部電極２２及び２３とをもって構成された積層構造を有している。
【００２４】
部品本体１２は、後述するように、マザーブロックを作製した後、該マザーブロックを切断することにより、複数のグリーンチップに個片化することによって得られる。マザーブロックを作製するためには、まず、表面に導電性ペーストが印刷されたセラミックグリーンシートを所定枚数積層することにより積層シートを作製し、該積層シートを第１の主面から切断することにより、切断側面に内部電極を露出させる。切断後の積層シートの第１の主面に樹脂組成物を配置して加熱圧着することにより、第１の主面とともに切断側面にも未焼成の保護層が形成されたマザーブロックを作製することができる。
【００２５】
図２及び図３に示すように、内部電極２２と内部電極２３とは、セラミック層２１を介して互いに対向する。内部電極２２と内部電極２３とが対向することによって、電気的特性が発現する。すなわち、図１に示す積層セラミックコンデンサ１１においては、静電容量が形成される。
【００２６】
内部電極２２は、部品本体１２の第１の端面１７に露出する露出端を持ち、内部電極２３は、部品本体１２の第２の端面１８に露出する露出端を持っている。一方、内部電極２２及び２３は、部品本体１２の第１の側面１５及び第２の側面１６には露出していない。
【００２７】
図１、図２及び図３に示すように、積層セラミックコンデンサ１１は、さらに、内部電極２２及び２３の各々の露出端にそれぞれ電気的に接続されるように、部品本体１２の第１の端面１７に設けられた第１の外部電極２４、及び、部品本体１２の第２の端面１８に設けられた第２の外部電極２５を備えている。
【００２８】
第１の外部電極２４及び第２の外部電極２５は、部品本体１２の第１の端面１７及び第２の端面１８上にそれぞれ形成されており、図１では、第１の主面１３及び第２の主面１４並びに第１の側面１５及び第２の側面１６の各一部にまで回り込んだ部分を有している。
【００２９】
部品本体の外形及び寸法には特に制限はなく、用途に応じて適宜設定することができる。部品本体の外形が直方体状又は略直方体状である場合、通常、部品本体の端面方向の寸法である長さ寸法（図１中、Ｌ方向の長さ）は、０．４ｍｍ以上、５．６ｍｍ以下であり、部品本体の側面方向の寸法である幅寸法（図１中、Ｗ方向の長さ）は、０．２ｍｍ以上、５．０ｍｍ以下であり、部品本体の積層方向の寸法である厚み寸法（図１中、Ｔ方向の長さ）は、０．２ｍｍ以上、１．９ｍｍ以下である。
【００３０】
セラミック層を構成するセラミック材料としては、例えば、チタン酸バリウム、チタン酸カルシウム、チタン酸ストロンチウム、ジルコン酸カルシウム等を主成分とする誘電体セラミックを用いることができる。
【００３１】
上述のとおり、本発明の製造方法は、積層セラミックコンデンサ以外の積層セラミック電子部品にも適用することができる。例えば、積層セラミック電子部品が圧電部品の場合には、ＰＺＴ系セラミック等の圧電体セラミック、サーミスタの場合には、スピネル系セラミック等の半導体セラミックが用いられる。
【００３２】
セラミック層の厚さは特に限定されないが、好ましくは３μｍ以下である。
【００３３】
内部電極を構成する導電材料としては、例えば、Ｎｉ、Ｃｕ、Ａｇ、Ｐｄ、Ａｇ−Ｐｄ合金、Ａｕ等の金属材料を用いることができる。
【００３４】
内部電極の厚さは特に限定されないが、好ましくは１．５μｍ以下である。
【００３５】
外部電極は、下地層と下地層上に形成されるめっき層とで構成されることが好ましい。下地層を構成する導電材料としては、例えば、Ｃｕ、Ｎｉ、Ａｇ、Ｐｄ、Ａｇ−Ｐｄ合金、Ａｕ等を用いることができる。下地層は、導電性ペーストを未焼成の部品本体上に塗布して部品本体と同時焼成するコファイア法を適用することによって形成されてもよく、導電性ペーストを焼成後の部品本体上に塗布して焼き付けるポストファイア法を適用することによって形成されてもよい。あるいは、下地層は、直接めっきにより形成されてもよく、熱硬化性樹脂を含む導電性樹脂を硬化させることにより形成されてもよい。
【００３６】
下地層上に形成されるめっき層は、Ｎｉめっき、及び、その上のＳｎめっきの２層構造であることが好ましい。
【００３７】
外部電極の厚さも特に限定されないが、通常、１０μｍ以上、５０μｍ以下である。
【００３８】
次に、本発明の積層セラミック電子部品の製造方法の一例として、図１に示す積層セラミックコンデンサ１１の製造方法について説明する。
【００３９】
まず、セラミック層となるべきセラミックグリーンシートを準備する。例えば、セラミック粉末、バインダ及び溶剤を含むセラミックスラリーを準備し、このセラミックスラリーを、キャリアフィルム上で、ダイコータ、グラビアコータ、マイクログラビアコータ等を用いてシート状に成形することにより、セラミックグリーンシートを作製することができる。
【００４０】
セラミックグリーンシートの厚みは、３μｍ以下であることが好ましい。
【００４１】
次に、セラミックグリーンシート上に、内部電極となるべき所定パターンの電極層（内部電極パターン）を形成する。内部電極パターンの形成方法は、電極層を均一に形成できる方法であれば特に限定されないが、例えば、導電性ペーストを用いたスクリーン印刷法等が用いられる。
【００４２】
図４は、内部電極パターンが形成されたセラミックグリーンシートの一例を模式的に示す平面図である。
図４に示すように、セラミック層２１となるべきセラミックグリーンシート３１上に、所定のパターンをもって導電性ペーストが印刷されることによって、内部電極２２及び２３の各々となるべき内部電極パターン３２が形成される。具体的には、セラミックグリーンシート３１上に、帯状の内部電極パターン３２が複数列形成される。
【００４３】
内部電極パターンの厚みは、１．５μｍ以下であることが好ましい。
【００４４】
その後、内部電極パターンが形成されたセラミックグリーンシートをずらしながら所定枚数積層し、その上下に内部電極パターンが形成されていないセラミックグリーンシートを所定枚数積層することにより、積層シートを作製する。必要に応じて、積層シートは、静水圧プレス等の手段により積層方向にプレスされる。
【００４５】
図５（ａ）は、セラミックグリーンシートを積層する方法の一例を模式的に示す斜視図である。
図５（ａ）に示すように、内部電極パターン３２が形成されたセラミックグリーンシート３１を、内部電極パターン３２の幅方向（図５（ａ）におけるｘ方向）に沿って所定間隔、すなわち内部電極パターン３２の幅方向寸法の半分ずつずらしながら所定枚数積層する。さらに、その上下に内部電極パターンが形成されていないセラミックグリーンシートを所定枚数積層する。
【００４６】
図５（ｂ）及び図５（ｃ）は、セラミックグリーンシートを積層する方法の一例を模式的に示す平面図である。図５（ｂ）及び図５（ｃ）は、それぞれ１層目及び２層目のセラミックグリーンシートが拡大して示されている。
図５（ｂ）及び図５（ｃ）には、帯状の内部電極パターン３２が延びる方向と直交する第１方向（図５（ｂ）及び図５（ｃ）におけるｘ方向）の切断線３３、及び、これに対して直交する第２方向（図５（ｂ）及び図５（ｃ）におけるｙ方向）の切断線３４の各一部が示されている。帯状の内部電極パターン３２は、２つ分の内部電極２２及び２３が各々の引出し部同士で連結されたものが、第１方向（ｘ方向）に沿って連なった形状を有している。図５（ｂ）及び図５（ｃ）では、切断線３３及び３４が共通して示されている。
【００４７】
図６は、積層シートの一例を模式的に示す斜視図である。
図６に示す積層シート３５は、積層された複数のセラミックグリーンシート３１と、セラミックグリーンシート３１間の複数の界面に沿ってそれぞれ配置された内部電極パターン３２とを含み、積層方向に相対する第１の主面３５ａ及び第２の主面３５ｂを有している。
【００４８】
以上のように作製した積層シートの少なくとも一部を、第１方向の第１の切断線に沿って第１の主面から切断することによって、上記第１の切断線に沿った隙間を形成するとともに、第１の切断線に沿う切断によって現れた切断側面に、未焼成の状態にある複数の内部電極を露出させる。積層シートの切断には、例えば、ブレードを用いた押切り、ダイサーを用いたダイシング、レーザを用いたレーザカット等の方法が適用される。
【００４９】
図７は、切断された後の積層シートの一例を模式的に示す斜視図である。
図７において、積層シート３５は、第１方向の切断線３３に沿って第１の主面３５ａから切断され、行方向に配列された複数のグリーンブロック体１９が得られる。なお、図７では、１個の積層シート３５から３個のグリーンブロック体１９が取り出されているが、実際には、より多数のグリーンブロック体１９が取り出される。
【００５０】
個々のグリーンブロック体１９の間には、切断によって生じた隙間が存在している。隙間の大きさ、すなわち、グリーンブロック体１９間の距離は、ブレードの刃の厚み等に対応した大きさであり、例えば１００μｍ以上２００μｍ以下程度である。
【００５１】
各グリーンブロック体１９は、未焼成の状態にある複数のセラミック層（セラミック層２１となるべきセラミックグリーンシート３１）と複数の内部電極（内部電極２２及び２３の各々となるべき内部電極パターン３２）とをもって構成された積層構造を有している。
【００５２】
第１方向の切断線３３に沿う切断によって現れるグリーンブロック体１９の切断側面１９ａ及び１９ｂには、内部電極２２及び２３となるべき内部電極パターン３２が露出している。
【００５３】
なお、図７に示すように、グリーンブロック体１９が行方向に配列されるように、積層シート３５が粘着シート３８上に貼り付けられた状態で切断されることが好ましい。粘着シートとしては、例えば、一般的なダイシングシートやダイシングテープ等を用いることができる。
【００５４】
図７では、積層シート３５を積層方向において完全に切断することによって、積層シート３５が複数のグリーンブロック体１９に分離されているが、未焼成の状態にある複数の内部電極を切断側面に露出させることができれば、積層シートが分離されるように積層シートの全部を切断してもよいし、積層シートが分離されないように積層シートの一部を切断してもよい。
【００５５】
続いて、切断後の積層シートの第１の主面に、樹脂成分と無機化合物粒子とを含有する樹脂組成物を配置し、その後、これらを加熱圧着する。加熱圧着の方法としては、例えば、剛体プレスや静水圧プレス等の手段により積層方向にプレスする方法等が挙げられる。これにより、第１の主面に未焼成の保護層が形成されるとともに、第１の切断線に沿った隙間に上記樹脂組成物が流れ込み、切断側面にも未焼成の保護層が形成されたマザーブロックが得られる。
【００５６】
図８（ａ）は、未焼成の保護層が形成された積層シートの一例を模式的に示す斜視図であり、図８（ｂ）は、マザーブロックの一例を模式的に示す斜視図である。
図８（ａ）では、切断後の積層シート３５の第１の主面３５ａに未焼成の保護層４１が形成されている。未焼成の保護層４１は樹脂組成物を用いて形成されており、加熱圧着によって第１方向の切断線３３に沿った隙間に樹脂組成物が流れ込む。その結果、図８（ｂ）に示すように、切断側面にも未焼成の保護層４１が形成されたマザーブロック３６が得られる。
【００５７】
本発明の積層セラミック電子部品の製造方法においては、以下に詳述する樹脂組成物を用いて未焼成の保護層を形成することを特徴としている。下記樹脂組成物は無機化合物粒子を含有しているため、焼成後、セラミック層として機能する。さらに、下記樹脂組成物は凹凸への追従性及び表面の平滑性に優れるため、積層シートの第１の主面に配置して未焼成の保護層を形成することにより、積層シート表面の凹凸に追従して段差を埋め込むとともに、該積層シートの表面を平滑化することができる。また、構造欠陥の少ない積層セラミック電子部品を製造することができる。
【００５８】
また、本発明の積層セラミック電子部品の製造方法では、加熱圧着によって第１の切断線に沿った隙間に樹脂組成物が流れ込み、切断側面にも上記未焼成の保護層が形成される。したがって、内部電極が露出した切断側面にセラミック層を形成することができるため、小型で大容量の積層セラミック電子部品を効率良く製造することができる。
【００５９】
積層シートの第１の主面に樹脂組成物を配置する方法としては、未焼成の保護層を形成できる方法であれば特に限定されず、例えば、樹脂組成物をシート状あるいはフィルム状に成形することにより得られる樹脂シートを積層シートに積層する方法、溶融状態あるいはゴム状態の樹脂組成物を積層シートに塗布する方法等が挙げられる。
【００６０】
本発明の積層セラミック電子部品の製造方法において、第１の主面に形成される未焼成の保護層の厚さは、１μｍ以上であることが好ましく、３０μｍ以上であることがより好ましく、５０μｍ以上であることがさらに好ましい。また、第１の主面に形成される未焼成の保護層の厚さは、１００００μｍ以下であることが好ましく、３０００μｍ以下であることがより好ましく、１０００μｍ以下であることがさらに好ましい。
【００６１】
＜樹脂組成物＞
以下、本発明に用いる樹脂組成物の一実施形態について説明する。
本実施形態の樹脂組成物は、樹脂成分と無機化合物粒子とを含有して、概略構成されている。
【００６２】
（樹脂成分）
樹脂組成物に含有される樹脂成分は、融点又はガラス転移温度が１００℃未満であることが好ましい。樹脂成分の融点又はガラス転移温度の下限は特に制限はないが、樹脂成分の融点又はガラス転移温度は４０℃以上であることが好ましく、５０℃以上であることがより好ましい。樹脂成分の融点又はガラス転移温度が４０℃以上であれば、積層時の変形を防止することができる。
なお、樹脂成分の融点又はガラス転移温度は、示差走査熱量測定（ＤＳＣ）装置によって測定される。ガラス転移温度の測定は、ＪＩＳ  Ｋ  ７１２１−１９８７に準じる。
【００６３】
樹脂成分は、エチレン−酢酸ビニル共重合体、エチレン−アクリル酸メチル共重合体、エチレン−メタクリル酸メチル共重合体、エチレン−アクリル酸エチル共重合体、塩化ビニル−酢酸ビニル共重合体、エチレン−アクリル酸共重合体及びエチレン−メタクリル酸共重合体からなる群から選択される少なくとも１種のエチレン系共重合体を含むことが好ましい。これらの中でも、エチレン−酢酸ビニル共重合体（ＥＶＡ）、エチレン−アクリル酸メチル共重合体（ＥＭＡ）、エチレン−メタクリル酸メチル共重合体（ＥＭＭＡ）及びエチレン−アクリル酸エチル共重合体（ＥＥＡ）がより好ましく、エチレン−アクリル酸メチル共重合体（ＥＭＡ）及びエチレン−メタクリル酸メチル共重合体（ＥＭＭＡ）がさらに好ましい。樹脂成分が、金属親和性の高いエチレン系共重合体（エチレン系エラストマー）を含むことで、樹脂組成物中の無機化合物粒子を高分散することができ、フィルムにした際の強度を向上させることができる。
【００６４】
上記のエチレン系共重合体は、エチレンと、極性基を有するビニル基とを単量体単位としている。エチレン系共重合体中の極性基を有するビニル基の割合は、該エチレン系共重合体の総質量中、５質量％以上、５０質量％以下であることが好ましく、１０質量％以上、４５質量％以下であることがより好ましい。極性基を有するビニル基の割合が５質量％以上であると、無機化合物粒子を充分量含有することができる。一方、極性基を有するビニル基の割合が５０質量％以下であると、ブロッキングの発生を抑制することができる。
【００６５】
エチレン系共重合体は、本発明の効果を損なわない範囲で、他の単量体単位を含んでいてもよい。他の単量体単位としては、例えば、プロピレン、ｎ−ブテン、イソブチレンなどのα−オレフィン；アクリル酸およびその塩；アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸２−エチルヘキシル、アクリル酸ドデシル、アクリル酸オクタデシルなどのアクリル酸エステル類；メタクリル酸およびその塩；メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸２−エチルヘキシル、メタクリル酸ドデシル、メタクリル酸オクタデシルなどのメタクリル酸エステル類；アクリルアミド、Ｎ−メチルアクリルアミド、Ｎ−エチルアクリルアミド、Ｎ，Ｎ−ジメチルアクリルアミド、ジアセトンアクリルアミド、アクリルアミドプロパンスルホン酸およびその塩、アクリルアミドプロピルジメチルアミンまたはその酸塩またはその４級塩、Ｎ−メチロールアクリルアミドおよびその誘導体などのアクリルアミド誘導体；メタクリルアミド、Ｎ−メチルメタクリルアミド、Ｎ−エチルメタクリルアミド、メタクリルアミドプロパンスルホン酸およびその塩、メタクリルアミドプロピルジメチルアミンまたはその酸塩またはその４級塩、Ｎ−メチロールメタクリルアミドまたはその誘導体などのメタクリルアミド誘導体；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテルなどのビニルエーテル類；アクリロニトリル、メタクリロニトリルなどのニトリル類；塩化ビニル、フッ化ビニルなどのハロゲン化ビニル；塩化ビニリデン、フッ化ビニリデンなどのハロゲン化ビニリデン；酢酸アリル、塩化アリルなどのアリル化合物；マレイン酸およびその塩またはそのエステルまたはその無水物；ビニルトリメトキシシランなどのビニルシリル化合物；酢酸イソプロペニル等が挙げられる。他の単量体単位の含有量は、１０質量％以下が好ましく、０質量％であってもよい。
【００６６】
エチレン系共重合体は、本発明の効果を損なわない範囲で、分子鎖中又は分子鎖末端に、水酸基、カルボキシル基、酸無水物基、アミノ基、トリメトキシシリル基などの官能基を有していてもよい。
【００６７】
エチレン系共重合体の分子量は、特に制限されないが、フィルムにする際の成形性の観点から、ゲルパーミエーションクロマトグラフィー（ＧＰＣ）測定により求めたポリスチレン換算の重量平均分子量（Ｍｗ）として、１×１０４以上、２×１０６以下が好ましい。
【００６８】
エチレン系共重合体の分子量分布として、重量平均分子量／数平均分子量（Ｍｗ／Ｍｎ）の値は特に限定されないが、フィルムにした際のべたつき及び外観の観点から、１．０以上、３．５以下が好ましく、１．１以上、３．０以下がより好ましい。
【００６９】
エチレン系共重合体の含有量は、樹脂成分の総質量中において、２０質量％以上であることが好ましく、４０質量％以上であることがより好ましい。エチレン系共重合体の含有量が２０質量％以上であると、フィルムにした際の取扱時に必要な強度を保持することができる。
【００７０】
本実施形態の樹脂組成物は、本発明の効果を損なわない範囲で、バインダとなる樹脂成分中にエチレン系共重合体以外の他の樹脂成分を含んでいてもよい。他の樹脂成分としては、例えば、エポキシ基、カルボキシル基、酸無水物基、アミノ基、アミド基、オキサゾリン基、水酸基、メルカプト基、ウレイド基およびイソシアネート基からなる群から選択される少なくとも１種の官能基を備える変性ポリオレフィン系重合体等が挙げられる。また、オレフィン系モノマーと、オレフィン系モノマーおよび上記官能基を備えるビニル系モノマー以外のその他のビニル系モノマー（以下、「その他のビニル系モノマー」という）との共重合体およびその水素化共重合体、ならびにこれらの共重合体に上記官能基を付加したもの等も変性ポリオレフィン系重合体として使用することが可能である。これらの共重合体の構造としては特に限定されず、例えば、ランダム共重合体、ブロック共重合体、グラフト共重合体などが挙げられるが、ブロック共重合体、グラフト共重合体がより好ましい。上記変性ポリオレフィン系重合体は、１種を単独で用いても２種以上を併用してもよい。樹脂成分の総質量中、他の樹脂成分の含有量は、５０質量％以下が好ましく、３０質量％以下がより好ましく、０質量％であってもよい。
【００７１】
（無機化合物粒子）
本実施形態の樹脂組成物に適用可能な無機化合物粒子としては、絶縁体セラミックが挙げられる。絶縁体セラミックとしては、例えば、Ｂａ、Ｃａ、Ｓｒ及びＰｂのうち少なくとも１種と、Ｔｉ、Ｚｒ及びＨｆのうち少なくとも１種とを含有するペロブスカイト型磁器組成物等が挙げられる。具体的には、チタン酸バリウム、チタン酸カルシウム、チタン酸ストロンチウム、ジルコン酸チタン酸鉛等が挙げられる。これらの無機化合物粒子を含有させることにより、樹脂組成物の誘電率を向上させる効果が得られる。無機化合物粒子としては、これらの中から１種類を単独で用いてもよいし、２種類以上を併用してもよい。
【００７２】
無機化合物粒子の形状は、特に限定されず、樹脂組成物の用途に応じて適宜選択が可能である。具体的には、バインダ樹脂への分散性の観点から、球状、粒子状の無機化合物粒子を用いてもよい。また、フィルムにした際の強度の観点から、板状、鱗片状等の無機化合物粒子を用いてもよい。
【００７３】
無機化合物粒子の粒子径は、特に限定されないが、無機化合物粒子の加重平均粒子径が、０．０５μｍ以上、１．２μｍ以下であることが好ましく、０．１μｍ以上、１．０μｍ以下であることがより好ましい。無機化合物粒子の加重平均粒子径が０．０５μｍ未満であると、比表面積が大きくなって分散性が悪化する傾向にあり、無機化合物粒子の加重平均粒子径が１．２μｍを超えると、粒子間の空隙が大きくなり防湿性が悪化する傾向にある。
なお、無機化合物粒子の加重平均粒子径は、１００個の無機化合物粒子の粒子径を顕微鏡観察により測定し、算出する。無機化合物粒子が板状や鱗片状等の場合、粒子径は、短径と長径を測定して断面積を算出し、当該断面積に相当する円の直径を粒子径とする。
【００７４】
本実施形態の樹脂組成物は、加重平均粒子径が異なる２以上の無機化合物粒子を混合して用いてもよい。加重平均粒子径が異なる２以上の無機化合物粒子を用いることで、樹脂組成物中の無機化合物粒子の含有量を多くすることが可能となる。例えば、加重平均粒子径が異なる２つの無機化合物粒子を用いる場合、一方の加重平均粒子径を０．０５μｍ以上、０．３μｍ以下とし、他方の加重平均粒子径を０．３μｍ以上、１．０μｍ以下とすることが好ましい。
【００７５】
無機化合物粒子の含有量は、該樹脂組成物の総量中において、４０体積％以上、７０体積％以下であることが好ましく、４５体積％以上、６５体積％以下であることがより好ましい。無機化合物粒子の含有量が４０体積％未満であると、焼結工程後の体積変化が大きく寸法変化が大きくなる傾向にあり、無機化合物粒子の含有量が７０体積％を超えると、得られた樹脂組成物が脆弱になる傾向にある。
【００７６】
（その他の成分）
本実施形態の樹脂組成物は、本発明の効果を損なわない範囲で、上述した樹脂成分、及び、無機化合物粒子以外に、他の成分を含んでいてもよい。他の成分としては、例えば、塩化銅、ヨウ化第一銅、酢酸銅、ステアリン酸セリウムなどの金属塩安定剤、ヒンダードアミン系、ヒンダードフェノール系、含硫黄化合物系、アクリレート系、リン系有機化合物などの酸化防止剤や耐熱安定剤、ベンゾフェノン系、サリチレート系、ベンゾトリアゾール系などの紫外線吸収剤や耐候剤、光安定剤、離型剤、滑剤、結晶核剤、粘度調節剤、着色剤、シランカップリング剤などの表面処理剤、顔料、蛍光顔料、染料、蛍光染料、着色防止剤、難燃剤（赤燐、金属水酸化物系難燃剤、リン系難燃剤、シリコーン系難燃剤、ハロゲン系難燃剤、およびこれらのハロゲン系難燃剤と三酸化アンチモンとの組み合わせなど）、木材粉、もみがら粉、くるみ粉、古紙、蓄光顔料、ホウ酸ガラスや銀系抗菌剤などの抗菌剤や抗カビ剤、マグネシウム−アルミニウムヒドロキシハイドレートに代表されるハイドロタルサイトなどの金型腐食防止剤、結晶核剤、帯電防止剤、アンチブロッキング剤、界面活性剤、染料、消臭剤、可塑剤、離形剤、分散剤等の添加剤が挙げられる。これらの中で、樹脂組成物の柔軟性向上の観点から、可塑剤を添加することが好ましい。
【００７７】
可塑剤としては、例えば、芳香族カルボン酸エステル、脂肪族モノカルボン酸エステル、脂肪族ジカルボン酸エステル、脂肪族トリカルボン酸エステル、リン酸トリエステルおよび石油樹脂等、ポリアルキレングリコール系可塑剤、エポキシ系可塑剤、ヒマシ油系可塑剤、ネオペンチルグリコールジベンゾエート、ジエチレングリコールジベンゾエート、トリエチレングリコールジ−２−エチルブチレート、ポリオキシエチレンジアセテート、ポリオキシエチレンジ（２−エチルヘキサノエート）、ポリオキシプロピレンモノラウレート、ポリオキシプロピレンモノステアレート、ポリオキシエチレンジベンゾエート、ポリオキシプロピレンジベンゾエートなどのポリオールエステル、オレイン酸ブチルなどの脂肪族カルボン酸エステル、アセチルクエン酸トリエチル、アセチルクエン酸トリブチル、クエン酸エトキシカルボニルメチルジブチル、クエン酸ジ−２−エチルヘキシル、アセチルリシノール酸メチルまたはアセチルリシノール酸ブチルなどのオキシ酸エステル、大豆油、大豆油脂肪酸、大豆油脂肪酸エステル、エポキシ化大豆油、菜種油、菜種油脂肪酸、菜種油脂肪酸エステル、エポキシ化菜種油、亜麻仁油、亜麻仁油脂肪酸、亜麻仁油脂肪酸エステル、エポキシ化亜麻仁油、ヤシ油またはヤシ油脂肪酸などの植物油系化合物、ペンタエリスリトール、ソルビトール、ポリアクリル酸エステル、シリコーンオイルまたはパラフィン類などが挙げられる。可塑剤の含有量は、該樹脂組成物の総質量中、７０質量％以下が好ましく、６０質量％以下がより好ましく、０質量％であってもよい。可塑剤の含有量が７０質量％以下であれば、樹脂組成物の強度を損なうことなく、該樹脂組成物の柔軟性を向上することが可能である。
【００７８】
なお、他の成分を含む場合には、樹脂組成物中の樹脂成分及び無機化合物粒子の各含有量が、すでに上述した範囲内となるように、その使用量を調整することが好ましい。
【００７９】
本実施形態の樹脂組成物は、振動周波数１０Ｈｚで測定した動的粘弾性（ＤＭＡ）測定において、８０℃における貯蔵弾性率（Ｅ’）が１．０×１０８Ｐａ以下であることが好ましく、０．９×１０７Ｐａ以下であることがより好ましい。樹脂組成物の貯蔵弾性率が１．０×１０８Ｐａ以下であると、プレス工程時に凹凸を平滑化することができる。また、樹脂組成物の貯蔵弾性率の下限値は特に限定されないが、上記貯蔵弾性率（Ｅ’）が１．０×１０５Ｐａ以上であることが好ましく、１．０×１０６Ｐａ以上であることがより好ましい。樹脂組成物の貯蔵弾性率が１．０×１０５Ｐａ未満であると、フィルムにした際の強度が不足する。
なお、樹脂組成物の動的粘弾性（ＤＭＡ）測定は、市販の動的粘弾性測定装置（例えば、ＳＩＩ社製、「ＤＭＳ６１００」等）を用い、下記の測定条件を用いて測定することができる。
（弾性率測定）
・振動周波数：１０Ｈｚ
・温度範囲：２０〜２００℃
・昇温速度：５℃／ｍｉｎ
・試験片：約１０ｍｍ幅
・試験モード：引張
【００８０】
（樹脂組成物の製造方法）
次に、本実施形態の樹脂組成物の製造方法の一例について説明する。本実施形態の樹脂組成物は、上述した樹脂成分を融点又はガラス転移温度以上に加熱して溶融状態（液体状態）あるいはゴム状態とし、これに無機化合物粒子を添加して混練することで得られる。
【００８１】
樹脂成分を融点又はガラス転移温度以上に加熱する方法は特に限定されないが、密閉式混練機、いわゆるインターナルミキサーを用いることが好ましい。また、溶融状態あるいはゴム状態の樹脂成分に無機化合物粒子を添加して混練する方法は特に限定されないが、オープンロール、単軸押出機、二軸混練機、ニーダー、バンバリーミキサー等の混練機を用いることが好ましい。
【００８２】
混練後に造粒、冷却処理等をすることにより、ペレット、タブレット等の樹脂組成物として得られる。
【００８３】
＜樹脂シート＞
次に、上記樹脂組成物を用いた樹脂シートの一実施形態について説明する。
本実施形態の樹脂シートは、上述した樹脂組成物をシート状に成形したものである。シート状に成形する際に追加の成分を添加しない限りにおいて、その成分は該樹脂組成物と実質的に同一である。
【００８４】
本実施形態の樹脂シートの厚さは、積層シートの厚みの１／１０以上であることが好ましい。この場合、第１の切断線に沿った隙間に樹脂シートの樹脂組成物を充分に充填することができる。また、樹脂シートの厚さは、積層シートの厚み以下であることが好ましい。
【００８５】
本実施形態の樹脂シートの厚さは、１μｍ以上であることが好ましく、３０μｍ以上であることがより好ましく、５０μｍ以上であることがさらに好ましい。また、樹脂シートの厚さは、１００００μｍ以下であることが好ましく、３０００μｍ以下であることがより好ましく、１０００μｍ以下であることがさらに好ましい。樹脂シートの厚さが１μｍ未満であると、取扱時にフィルムが破断する場合がある。
【００８６】
（樹脂シートの製造方法）
次に、本実施形態の樹脂シートの製造方法の一例について説明する。本実施形態の樹脂シートは、上述した樹脂組成物の製造方法において、溶融状態あるいはゴム状態の樹脂成分に無機化合物粒子を添加して混練した後、シート状あるいはフィルム状に成形することで得られる。
【００８７】
樹脂組成物をシート状あるいはフィルム状に成形する方法は特に制限されないが、Ｔダイを用いた押出装置を用いることが好ましい。
【００８８】
また、溶剤に樹脂成分を溶解させて樹脂溶液とし、該樹脂溶液に無機化合物粒子を添加して撹拌して塗工溶液を得た後、得られた塗工溶液をＰＥＴフィルム等の基材に塗布することにより、樹脂シートとしてもよい。
【００８９】
以上のように作製したマザーブロックを、互いに直交する第１方向の第２の切断線、及び、第２方向の第３の切断線に沿って切断することによって、複数のグリーンチップを得る。マザーブロックの切断には、例えば、ブレードを用いた押切り、ダイサーを用いたダイシング、ギロチンカット、レーザを用いたレーザカット等の方法が適用される。
【００９０】
図９は、切断された後のマザーブロックの一例を模式的に示す斜視図である。
図９において、マザーブロック３６は、互いに直交する第１方向の切断線３３及び第２方向の切断線３４に沿って切断され、行及び列方向に配列された複数のグリーンチップ２０が得られる。この際、第１方向の切断線３３に沿う切断によって現れた切断側面が未焼成の保護層４１で構成されるように、マザーブロック３６が切断される。例えば、図９に示すマザーブロック３６を切断するために用いるブレードの刃等の厚みを、図７に示す積層シート３５を切断するために用いるブレードの刃等の厚みよりも小さくする方法等が挙げられる。なお、図９では、１個のマザーブロック３６から６個のグリーンチップ２０が取り出されているが、実際には、より多数のグリーンチップ２０が取り出される。
【００９１】
個々のグリーンチップ２０の間には、切断によって生じた隙間が存在している。隙間の大きさ、すなわち、グリーンチップ２０間の距離は、ブレードの刃の厚み等に対応した大きさであり、特に限定されないが、例えば１００μｍ以下程度である。
【００９２】
マザーブロック３６から個片化されたグリーンチップ２０は、後述する焼成を経て、最終的に、図１、図２及び図３に示す積層セラミックコンデンサ１１を構成する部品本体１２となる。各グリーンチップ２０は、未焼成の状態にある複数のセラミック層（セラミック層２１となるべきセラミックグリーンシート３１）と複数の内部電極（内部電極２２及び２３の各々となるべき内部電極パターン３２）とをもって構成された積層構造を有している。
【００９３】
図２と同様、第１方向の切断線３３に沿う切断によって現れるグリーンチップ２０の両方の側面には、内部電極２２及び２３となるべき内部電極パターン３２は露出していない。また、第２方向の切断線３４に沿う切断によって現れるグリーンチップ２０の一方の端面には、内部電極２２となるべき内部電極パターン３２のみが露出し、他方の端面には、内部電極２３となるべき内部電極パターン３２のみが露出している。
【００９４】
なお、図９に示すように、グリーンチップ２０が行及び列方向に配列されるように、マザーブロック３６が粘着シート３８上に貼り付けられた状態で切断されることが好ましい。粘着シートとしては、例えば、一般的なダイシングシートやダイシングテープ、加熱により伸長するエキスパンドシート等を用いることができる。
【００９５】
その後、各グリーンチップを焼成する。焼成温度は、セラミックグリーンシート及び未焼成の保護層に含まれるセラミック材料や内部電極に含まれる金属材料にもよるが、例えば９００℃以上、１３００℃以下の範囲である。
【００９６】
例えば、図９に示すグリーンチップ２０は、焼成されることによって、図１、図２及び図３に示す積層セラミックコンデンサ１１を構成する部品本体１２となる。なお、グリーンチップ２０に形成されていた未焼成の保護層４１は、セラミックグリーンシート３１とともにセラミック層２１の一部となる。したがって、焼成により得られる部品本体１２においては、未焼成の保護層４１に由来する部分とセラミックグリーン３１に由来する部分との境界が明瞭に現れなくてもよい。
【００９７】
焼成前の各グリーンチップに対して脱バインダ処理を行ってもよく、また、焼成後、熱処理（アニール）を行ってもよい。
【００９８】
焼成により得られる部品本体の両端面に導電性ペーストを塗布し、焼き付け、さらに、必要に応じて、めっきが施されることによって、第１の外部電極及び第２の外部電極が形成される。なお、導電性ペーストの塗布は、未焼成の部品本体に対して実施されてもよく、未焼成の部品本体の焼成時に、導電性ペーストの焼き付けを同時に行うようにしてもよい。
【００９９】
以上より、図１に示す積層セラミックコンデンサ１１が製造される。
このようにして製造された積層セラミックコンデンサは、はんだ付け等によりプリント基板上等に実装され、各種電子機器等に使用される。
【０１００】
上述のとおり、本発明の製造方法は、積層セラミックコンデンサを製造する方法に限定されず、積層セラミックコンデンサ以外の積層セラミック電子部品を製造する方法にも適用することができる。
【０１０１】
本発明の積層セラミック電子部品の製造方法では、切断後の積層シートの第１の主面だけでなく、切断側面にも未焼成の保護層が形成される。未焼成の保護層を形成するための樹脂組成物に含まれるセラミックは、未焼成の保護層以外のセラミック層を形成するためのセラミックグリーンシートに含まれるセラミックと同じ組成であってもよいが、異なる組成であってもよい。例えば、上記樹脂組成物に含まれるセラミックとして、セラミックグリーンシートに含まれるセラミックよりも粒径の大きいセラミック粉末を用いることができる。
【０１０２】
また、上記樹脂組成物に含まれるセラミックをセラミックグリーンシートに含まれるセラミックと異なる組成にすることにより、例えば、未焼成の保護層に由来する部分を他のセラミック層と異なる色にすることができる。この場合、色の違いによって他の面と区別することができるため、積層セラミック電子部品の方向を外観から識別することができる。
【０１０３】
したがって、下記の特徴を有する積層セラミック電子部品もまた、本発明の１つである。
本発明の積層セラミック電子部品は、積層方向に配置された複数のセラミック層と複数の内部電極とを含み、上記積層方向に相対する第１の主面及び第２の主面と、上記積層方向に直交する幅方向に相対する第１の側面及び第２の側面と、上記積層方向及び上記幅方向に直交する長さ方向に相対する第１の端面及び第２の端面とを有する部品本体と、上記部品本体の上記第１の端面に設けられた第１の外部電極と、上記部品本体の上記第２の端面に設けられた第２の外部電極と、を備えた積層セラミック電子部品であって、上記部品本体の上記第１の側面及び上記第２の側面を構成するセラミックは、上記部品本体の上記第１の主面を構成するセラミックと同一の組成であり、上記部品本体の上記第２の主面を構成するセラミックと異なる組成であることを特徴とする。
【０１０４】
本明細書において、「異なる組成」とは、セラミックが含有する元素の種類が異なる場合はもちろんのこと、セラミックが含有する元素の種類が同一であったとしても、その含有量が異なる場合も含まれる。ただし、製造工程上のばらつき程度の差異は含まないものとする。
【０１０５】
また、本発明の積層セラミック電子部品において、幅方向の寸法は、長さ方向の寸法より短くてもよいし、長くてもよい。
【実施例】
【０１０６】
以下、本発明の積層セラミック電子部品の製造方法をより具体的に開示した実施例を示す。なお、本発明は、これらの実施例のみに限定されるものではない。
【０１０７】
１）樹脂組成物の作製
（実施例１）
エチレン−アクリル酸メチル共重合樹脂（日本ポリエチレン株式会社製、ＥＢ４４０Ｈ、融点：７７℃、ＭＦＲ：１８ｇ／１０ｍｉｎ）２５．６ｇと、チタン酸バリウム（日本化学工業製、ＢＴＣ−４ＦＡ）１２５．４ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１０８】
（実施例２）
エチレン−アクリル酸メチル共重合樹脂（日本ポリエチレン株式会社製、ＥＢ４４０Ｈ、融点：７７℃、ＭＦＲ：１８ｇ／１０ｍｉｎ）２２．６ｇと、チタン酸バリウム（日本化学工業製、ＢＴＣ−４ＦＡ）１４４．６ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１０９】
（実施例３）
エチレン−アクリル酸メチル共重合樹脂（日本ポリエチレン株式会社製、ＥＢ４４０Ｈ、融点：７７℃、ＭＦＲ：１８ｇ／１０ｍｉｎ）２０．４ｇと、チタン酸バリウム（日本化学工業製、ＢＴＣ−４ＦＡ）１５８．８ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１１０】
（実施例４）
エチレン−アクリル酸メチル共重合樹脂（日本ポリエチレン株式会社製、ＥＢ４４０Ｈ、融点：７７℃、ＭＦＲ：１８ｇ／１０ｍｉｎ）１８．１ｇと、チタン酸バリウム（日本化学工業製、ＢＴＣ−４ＦＡ）１７３．５ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１１１】
（実施例５）
エチレン−アクリル酸メチル共重合樹脂（日本ポリエチレン株式会社製、ＥＢ４４０Ｈ、融点：７７℃、ＭＦＲ：１８ｇ／１０ｍｉｎ）１５．０ｇと、チタン酸バリウム（日本化学工業製、ＢＴＣ−４ＦＡ）１９３．６ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１１２】
（実施例６）
エチレン−メタクリル酸メチル共重合樹脂（住友化学製、ＷＫ４０２、融点：７９℃、ＭＦＲ：２０ｇ／１０ｍｉｎ）２２．６ｇと、チタン酸バリウム（日本化学工業製、ＢＴＣ−４ＦＡ）１４４．６ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１１３】
（実施例７）
エチレン−アクリル酸エチル共重合樹脂（ＮＵＣ製、ＮＵＣ−６５７０、融点：９１℃、ＭＦＲ：２０ｇ／１０ｍｉｎ）２２．６ｇと、チタン酸バリウム（日本化学工業製、ＢＴＣ−４ＦＡ）１４４．６ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１１４】
（実施例８）
エチレン−酢酸ビニル共重合樹脂（ＮＵＣ製、ＤＱＤＪ−３２６９、融点：６９℃、ＭＦＲ：２０ｇ／１０ｍｉｎ）２２．９ｇと、チタン酸バリウム（日本化学工業製、ＢＴＣ−４ＦＡ）１４５．２ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１１５】
（実施例９）
エチレン−メタクリル酸メチル共重合樹脂（住友化学製、ＣＭ５０２２、融点：６３℃、ＭＦＲ：４５０ｇ／１０ｍｉｎ）２２．８ｇと、チタン酸バリウム（日本化学工業製、ＢＴＣ−４ＦＡ）１４４．５ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１１６】
（実施例１０）
エチレン−メタクリル酸メチル共重合樹脂（住友化学製、ＷＤ１０６、融点：１０１℃、ＭＦＲ：０．３２ｇ／１０ｍｉｎ）２２．０ｇと、チタン酸バリウム（日本化学工業製、ＢＴＣ−４ＦＡ）１４４．５ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１１７】
（実施例１１）
低密度ポリエチレン樹脂（東ソー製、２０３、融点：１０５℃、ＭＦＲ：８．０ｇ／１０ｍｉｎ）２２．０ｇと、チタン酸バリウム（日本化学工業製、ＢＴＣ−４ＦＡ）１４４．５ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１１８】
（実施例１２）
エチレン−アクリル酸メチル共重合樹脂（日本ポリエチレン株式会社製、ＥＢ４４０Ｈ、融点：７７℃、ＭＦＲ：１８ｇ／１０ｍｉｎ）２７．１ｇと、チタン酸バリウム（日本化学工業製、ＢＴＣ−４ＦＡ）１１５．６ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１１９】
（実施例１３）
エチレン−アクリル酸メチル共重合樹脂（日本ポリエチレン株式会社製、ＥＢ４４０Ｈ、融点：７７℃、ＭＦＲ：１８ｇ／１０ｍｉｎ）１３．２ｇと、チタン酸バリウム（日本化学工業製、ＢＴＣ−４ＦＡ）２０４．９ｇとを、ミキサー（東洋精機製作所製、ラボプラストミル）を用いて１００℃で１５分間混練し、樹脂組成物を得た。
得られた樹脂組成物をプレスすることで、厚み：０．１５ｍｍの樹脂シートを作製した。
【０１２０】
２）積層ブロックの作製
セラミック原料としてのＢａＴｉＯ３に、ポリビニルブチラール系バインダ、可塑剤及び有機溶剤としてのエタノールを加え、これらをボールミルにより湿式混合し、セラミックスラリーを作製した。次いで、このセラミックスラリーをリップ方式によりシート成形し、厚み４μｍの矩形のセラミックシートを得た。次に、上記セラミックシート上に、Ｎｉを含有する導電性ペーストをスクリーン印刷し、Ｎｉを主成分とする内部電極となるべき厚み１μｍの導電膜を形成した。
【０１２１】
次に、導電膜が形成されていないセラミックシートを２５枚積層し、その上に導電膜が形成されたセラミックシートを、導電膜の引き出されている側が互い違いになるように２００枚積層し、その上に導電膜が形成されていないセラミックシートを３枚積層し、コンデンサの部品本体となるべき未焼成の積層シートを得た。
【０１２２】
上記未焼成の積層シートを０．２ｍｍラバーではさんだ状態で、温度８０℃、圧力１．０トン／ｃｍ２の条件での静水圧プレスにより加熱・加圧して、積層ブロックを得た。
【０１２３】
この積層ブロックをダイシングにより一方向切断し、図７に示すような複数のグリーンブロック体を得た。個々のグリーンブロック体の間には、切断によって生じた隙間が存在するとともに、切断によって現れた切断側面には導電膜が露出していた。
【０１２４】
グリーンブロック体の上面に厚み１５０μｍの樹脂シートを設置し、剛体板の温度８０℃及び圧力１．０トン／ｃｍ２の条件の剛体プレスにより加熱・加圧して、マザーブロックを得た。樹脂シートの樹脂組成物が上記隙間に充填されることによって、マザーブロックの上面だけでなく、側面にも未焼成の保護層が形成された。
【０１２５】
３）マザーブロックの切断及びチップの焼成
マザーブロックをダイシングにより切断し、グリーンチップを得た。得られたグリーンチップをＮ２雰囲気中にて２５０℃で加熱して、バインダを燃焼させた後、Ｈ２、Ｎ２及びＨ２Ｏガスを含む還元性雰囲気中において１２００℃で焼成し、焼結した部品本体を得た。得られた部品本体の寸法は、長さ方向（ＤＬ）が１．０ｍｍ、幅方向（ＤＷ）が０．５ｍｍ、高さ方向（ＤＴ）が０．５ｍｍである。
【０１２６】
４）外部電極の形成
焼成後の部品本体に対して、下地電極層（焼付け層）とめっき層とを含む構造の外部電極を形成した。下地電極層（焼付け層）を形成するための材料はＣｕとガラスとを含み、８５０℃で焼付けを行った。また、めっき層を形成するためにＣｕめっきを行った。
【０１２７】
＜動的粘弾性（ＤＭＡ）の測定方法＞
各実施例で得られた樹脂シートについて、７ｃｍ×１ｃｍのシート片を切り出し、測定長：２ｃｍ×フィルム幅：１ｃｍのサンプルとして、サンプルホルダーに設置した。次に、動的粘弾性測定装置（セイコーインスツルメンツ社製、ＤＭＳ６１００）を用い、引っ張りモードで室温２０℃から１３０℃の温度範囲、変位：５μｍ、振動周波数：１０Ｈｚ、昇温速度：５℃／ｍｉｎの条件を用いて、貯蔵弾性率Ｅ’及び損失係数ｔａｎδを測定した。なお、ｔａｎδは、損失弾性率Ｅ’’と貯蔵弾性率Ｅ’との比で求めた。また、得られたグラフより、８０℃における貯蔵弾性率Ｅ’を読み取った。
【０１２８】
＜側面被覆性の評価＞
焼成した部品本体に対して、各２０個について熱硬化性樹脂を用いて保持した後、断面研磨を行い、顕微鏡にて観察し、以下の判定基準で側面被覆性を評価した。側面被覆性の評価では、部品本体の第１および第２の側面が、均一な厚みで形成されているかを判断した。
◎判定：全ての断面において、第１および第２の側面が均一に形成されている。
○判定：１個の部品本体に側面被覆不足箇所が見られる。
△判定：２個以上２０個未満の部品本体に側面被覆不足箇所が見られる。
×判定：２０個すべての部品本体に側面被覆不足箇所が見られる。
なお、歩留まりとしては、１個以下の不良であれば、実用上問題ないと判断する。
【０１２９】
＜界面剥がれの評価＞
焼成した部品本体に対して、各２０個について外観検査を実施し、内部電極と保護層との界面部分の剥がれを確認し、以下の判定基準で界面剥がれを評価した。
◎判定：界面剥がれがない。
○判定：１個の部品本体に界面剥がれが見られる。
△判定：２個以上２０個未満の部品本体に界面剥がれが見られる。
×判定：２０個すべての部品本体に界面剥がれが見られる。
なお、歩留まりとしては、１個以下の不良であれば、実用上問題ないと判断する。
【０１３０】
【表１】
2019009265.tif 000003
【０１３１】
表１中、ＥＭＡはエチレン−アクリル酸メチル共重合樹脂、ＥＭＭＡはエチレン−メタクリル酸メチル共重合樹脂、ＥＥＡはエチレン−アクリル酸エチル共重合樹脂、ＥＶＡはエチレン−酢酸ビニル共重合樹脂、ＬＤＰＥは低密度ポリエチレン樹脂を表している。
また、貯蔵弾性率の表記について、例えば、実施例１の「１．０Ｅ＋０６」は「１．０×１０６」を意味している。
【０１３２】
実施例１〜１３では、いずれも、グリーンブロック体の加熱圧着によって第１の切断線に沿った隙間に樹脂シートの樹脂組成物が流れ込み、切断側面にも未焼成の保護層を形成することができた。
【０１３３】
中でも、表１に示すように、実施例１〜９では、融点が１００℃未満の樹脂成分と無機化合物粒子とを含有し、無機化合物粒子の含有量が４０体積％以上、７０体積％以下であり、かつ、８０℃における貯蔵弾性率が１．０×１０８Ｐａ以下である樹脂組成物が用いられているため、側面被覆性に優れ、また、界面に剥がれが発生していない。
【０１３４】
これに対し、実施例１０及び１１では、融点が１００℃以上の樹脂成分を含有し、８０℃における貯蔵弾性率が１．０×１０８Ｐａを超える樹脂組成物が用いられているため、流動性が低く、一部、側面被覆不足が発生している。
【０１３５】
実施例１２では、無機化合物粒子の含有量が４０体積％未満である樹脂組成物が用いられており、焼成時に充填部の収縮量が大きくなるため、一部、界面に剥がれが発生している。
【０１３６】
実施例１３では、無機化合物粒子の含有量が７０体積％を超えており、８０℃における貯蔵弾性率が１．０×１０８Ｐａを超える樹脂組成物が用いられているため、流動性が低く、一部、側面被覆不足が発生している。さらに、焼成時に充填部があまり収縮せず、一方で内部は収縮するため、一部、界面に剥がれが発生している。
【符号の説明】
【０１３７】
１１            積層セラミックコンデンサ（積層セラミック電子部品）
１２            部品本体
１３            第１の主面
１４            第２の主面
１５            第１の側面
１６            第２の側面
１７            第１の端面
１８            第２の端面
１９            グリーンブロック体
１９ａ，１９ｂ  切断側面
２０            グリーンチップ
２１            セラミック層
２２，２３      内部電極
２４            第１の外部電極
２５            第２の外部電極
３１            セラミックグリーンシート
３２            内部電極パターン
３３            第１方向の切断線
３４            第２方向の切断線
３５            積層シート
３５ａ          積層シートの第１の主面
３５ｂ          積層シートの第２の主面
３６            マザーブロック
４１            未焼成の保護層
【図１】
2019009265.tif 000004
【図２】
2019009265.tif 000005
【図３】
2019009265.tif 000006
【図４】
2019009265.tif 000007
【図５】
2019009265.tif 000008
【図６】
2019009265.tif 000009
【図７】
2019009265.tif 000010
【図８】
2019009265.tif 000011
【図９】
2019009265.tif 000012